(57)【特許請求の範囲】
【請求項１】
平均一次粒子径が３０ｎｍ以下のシリカ粒子を、平均二次粒子径が２００ｎｍ以下となるように水媒体に分散させたシリカ分散液よりなり、該シリカ分散液は、シリカ濃度が１０〜３０重量％であり、且つ、前記シリカ粒子１００重量部に対して０．０１〜１重量部のリン酸アンモニウムを含有することを特徴とする被覆組成物用原液。
【請求項２】
前記原液のｐＨが５〜８であることを特徴とする請求項１記載の被覆組成物用原液。
【請求項３】
請求項１〜２記載の被覆組成物用原液を一成分として使用してなることを特徴とする防錆塗料。
【発明の詳細な説明】
【技術分野】
【０００１】
本発明は、金属、プラスチック、紙等の種々の基材の表面に耐候性、耐久性に優れた皮膜を形成する際に使用する被覆組成物用原液であり、塗料、特に、防錆塗料の調製に有用な原液に関する。
【背景技術】
【０００２】
従来、被覆組成物において、バインダーとなる樹脂にシリカを配合してその皮膜特性を改良することが行われてきた。例えば、防錆用塗料において、シリカを添加することにより、鋼板と表面処理樹脂被覆層との密着性を向上させ、また、腐食環境下で緻密で安定な金属の腐食生成物の形成に寄与し、防錆性を発揮するとされている（例えば、特許文献１、２参照）。
【０００３】
この場合、上記組成物へのシリカの配合は、シリカを水などの溶媒に分散させたシリカ分散液の状態で行われる。例えば、防錆塗料の用途においては、有機溶媒や、水溶性樹脂に上記シリカ分散液を混合することにより用いられる。
【０００４】
このようなシリカ分散液としては、四塩化珪素を原料として酸水素炎中で燃焼させて作る乾式シリカ、珪酸ナトリウムを中和して作る沈殿法シリカやゲル法シリカといった、いわゆる湿式シリカが優れており、かかるシリカを使用したシリカ分散液が注目されている。
【０００５】
しかしながら、上記乾式シリカ、湿式シリカは凝集性が強いため、これを分散性良く溶媒に分散させることは困難である。そのため、これらのシリカを使用して製造されるシリカ分散液は、一概に安定性が悪く、特に、塗料等の被覆組成物の調製において遭遇する環境である、弱酸性から中性の領域での前記シリカ分散液は、数日でシリカの沈降やゲル化が起こるため、安定性に劣り、実用的ではなかった。
【０００６】
そのような中、酸性条件下における安定性を向上させたものとして、コロイダルシリカを塩基性塩化アルミニウムの水溶液で処理したものや、酸性珪酸溶液にアルミニウム化合物を含有させ粒子成長させて、粒子内にアルミニウム化合物を内包させたものなどが知られている（例えば、特許文献３、４参照）。
【０００７】
しかし、これらの方法で得られたシリカ分散液は、アルミニウムの存在により酸性条件下で安定性を有するものの、塩化物イオン等の腐食性イオンだけでなく、金属不純物、例えばナトリウムなどのアルカリの含有量が多くなるため、不純物分の存在が好まれない用途ではその使用範囲が限られるといった問題があった。
【０００８】
また、塗料等の被覆用組成物を調製する際には、物流コスト、保管場所等の面から、前記調製時に希釈して使用する高濃度の状態、即ち、「原液」の状態での保管が要求され、前記シリカ分散液におけるシリカの沈降やゲル化の発生の問題が一層深刻となっている。
【０００９】
【特許文献１】特開平１１−１５８６４９号公報
【特許文献２】特開２０００−１５１７６号公報
【特許文献３】特許第２６７７６４６号公報
【特許文献４】特開昭６３−１２３８０７号公報
【発明の開示】
【発明が解決しようとする課題】
【００１０】
従って、本発明の目的は、従来用いられてきたコロイダルシリカで問題となっていた、ナトリウムイオンや塩化物イオン等の不純物イオンの残存が無く、しかも、シリカ濃度が１０重量％以上の、シリカ濃度が高い分散液においても、シリカ粒子が高度に分散し、弱酸性から中性領域で長期間の保存安定性が良好なシリカ分散液よりなる被覆組成物用原液を提供することにある。
【課題を解決するための手段】
【００１１】
本発明者らは、上記の課題を解決すべく鋭意研究を重ねた。その結果、リン酸アンモニウムを含有するシリカ分散液が、長期間の保存においてゲル化せず、またシリカ粒子の沈降が起こらないといった保存安定性において優れた特性を示すと共に、塗料等の被覆組成物の調製において遭遇する環境である、弱酸性から中性におけるｐＨの変化においても優れた安定性を発揮することができ、前記目的を全て解決し得ることを見出し、本発明を完成するに至った。
【００１２】
即ち、本発明は、平均一次粒子径が３０ｎｍ以下のシリカ粒子を、平均二次粒子径（平均凝集粒子径）が２００ｎｍ以下となるように水媒体に分散させたシリカ分散液よりなり、該シリカ分散液は、シリカ濃度が１０〜３０重量％であり、且つ、シリカ粒子１００重量部に対して０．０１〜１重量部のリン酸アンモニウムを含有することを特徴とする被覆組成物用原液である。
【００１３】
また、本発明は、上記被覆組成物用原液を一成分として使用してなることを特徴とする防錆塗料をも提供する。
【発明の効果】
【００１４】
本発明の被覆組成物用原液は、シリカ粒子が微分散しているシリカ分散液にリン酸アンモニウムを含んでいるため、高濃度において、優れた分散安定性および保存安定性を示す。
【００１５】
そして、上記特性を利用して、金属・プラスチック・紙等の表面にガスバリヤ性、耐食性、親水性、光沢性、吸液性、絶縁性等を付与するための各種被覆組成物の用途において、該被覆組成物を調製する際の原液として有効に使用することができ、調製後においても安定した被覆組成物を得ることができる。
【００１６】
また、シリカとして乾式シリカ、湿式シリカ（含水シリカ）を使用する場合、実質的に塩化物イオン等の腐食性イオンが入っていないため好ましく、防錆塗料の原料として使用した場合、シリカによる防錆性だけでなく、リン酸アンモニウムによって、金属表面に溶出する金属イオンを難溶性のリン酸塩として捕捉し表面に析出させて、緻密な皮膜を形成できることから、防錆性の極めて高い防錆塗料を得ることが可能である。
【発明を実施するための最良の形態】
【００１７】
（シリカ）
本発明において、シリカは公知のシリカを特に制限なく使用することができる。また、これらのシリカは、単独或いは複数種を混合して用いることもできる。上記シリカのうち、四塩化珪素などのシラン系ガスを酸水素炎中で燃焼させて得られる乾式シリカ、珪酸ナトリウムなどの酸による中和により得られる湿式シリカが特に好ましい。
【００１８】
即ち、上記の乾式シリカ及び湿式シリカは、一次粒子が集まった二次凝集粒子を形成している構造を有していることから、これを添加した被覆組成物において、密着性や加工性が良い皮膜を得ることができる。
【００１９】
本発明に用いられるシリカの平均一次粒子径は、３０ｎｍ以下であることが好ましい。平均一次粒子径が３０ｎｍよりも大きいシリカを用いた場合、原液において沈殿物が堆積しやすく、保存安定性が悪くなる。
【００２０】
本発明に用いられるシリカの比表面積は、防錆効果の点から、５０〜４００ｍ２／ｇの範囲にあるのが好ましい。
【００２１】
（リン酸アンモニウム）
また、本発明において用いられるリン酸アンモニウムは、公知のものが特に制限なく使用される。例えば、純粋なリン酸アンモニウムに限らず、リン酸アンモニウム中のアンモニアの一部を水素で置き換えたものも同様に使用できる。具体的なものを例示すると、リン酸水素二アンモニウム、リン酸二水素アンモニウム、リン酸三アンモニウム等の化合物、及びこれらの水和物を挙げることができる。その中でも、被覆組成物用原液中のシリカ粒子の分散性及び保存安定性の観点から、リン酸三アンモニウムが特に好ましい。
【００２２】
（原液）
本発明において、被覆組成物用原液を構成するシリカ分散液中のシリカの濃度は好ましくは１０〜３０重量％、より好ましくは、１０〜２５重量％が好ましい。即ち、上記シリカ分散液中のシリカ濃度が１０重量％以上の高濃度において、前記リン酸アンモニウムを添加する、本発明の効果が特に顕著であり、また、原液として貯蔵、および輸送する際のコストを低減できる。また、３０重量％以下とすることにより、被覆組成物用原液の粘度の上昇を抑えることが出来る。
【００２３】
本発明において、シリカ分散液は前記のシリカを平均二次粒子径が、２００ｎｍ以下になるように微粒化して調製されたものである。このように微粒化したシリカであれば良好な保存安定性を得ることができるために好ましい。
【００２４】
なお、本発明でいう二次粒子径は、光散乱回折式の粒度分布測定装置で測定した体積基準算術平均径の値である。
【００２５】
本発明の被覆組成物用原液に用いられる分散媒は、水を主体とするものであるが、少量の有機溶剤例えば、低級アルコールや酢酸エチル等の低沸点溶剤を含んでもよい。その場合、有機溶剤は全分散媒に対し、２０重量％以下、更には１０重量％以下であることが好ましい。
【００２６】
本発明において、リン酸アンモニウムの添加量は、被覆組成物用原液が、増粘・ゲル化することなく安定に製造でき、且つ、得られた被覆組成物用原液の粘度を低くし、且つ、該原液の保存安定性を良くするために、シリカ１００重量部に対して、０．０１〜１重量部、特に０．０２〜０．５重量部とすることが好ましい。
【００２７】
即ち、上記リン酸アンモニウムの添加量が、０．０１重量部未満の場合、シリカ粒子間の凝集を抑える効果が不十分であるため、好ましくない。また、１重量部を超える場合、多量に添加しても効果は少なく、場合によっては、シリカ粒子の凝集を促進させることとなる。
【００２８】
リン酸アンモニウムの添加量に対する被覆組成物用原液のｐＨ、粘度及び保存安定性は、添加するリン酸アンモニウムの種類により多少異なるため、予め実験により、前記添加量の範囲より最適な添加量を選択することが好ましい。
【００２９】
尚、本発明において、原液の保存安定性や分散性を向上させるために、本発明の効果を損なわない範囲で、ｐＨ調整剤としての酸、又はシランカップリング剤等の界面活性剤や防カビ剤等を少量添加しても良い。
【００３０】
本発明の被覆組成物用原液は、弱酸性から中性、即ちｐＨ５〜８であっても長期間に渡って分散安定性が保たれる。
【００３１】
（原液の製造方法）
本発明において、原液は、水媒体中に、シリカ粒子とリン酸アンモニウムとが均一に分散していれば良いが、シリカをできるだけ高分散させるために、下記の工程によって得られたものが好適に使用される。
【００３２】
即ち、水媒体中にシリカ及びリン酸アンモニウムを予備分散させた後、該予備分散液を微粒化する方法が好ましい。具体的には、予備分散液の調製は、水媒体中にリン酸アンモニウムを混合した溶液に、シリカを直接添加し、混合・分散する方法、水媒体中にシリカを添加し、分散した後に、リン酸アンモニウムを混合・分散する方法、シリカ粒子及びリン酸アンモニウムをそれぞれ水媒体に分散した液を混合・分散する方法などが挙げられる。
【００３３】
上記の予備分散に用いる分散機は特に制限されないが、具体的には、プロペラ羽根、タービン羽根、パドル翼等を有する一般攪拌機、ディスパーミキサー等の高速回転遠心放射型攪拌機、ホモジナイザー、ホモミキサー、ウルトラミキサー等の高速回転せん断型攪拌機、コロイドミル、プラネタリーミキサー、吸引式分散機などの分散機、更に、上記高速回転せん断型撹拌機とプロペラ羽根及びパドル翼を組み合わせた複合型分散機、プラネタリーミキサーと高速回転遠心放射型撹拌機又は高速せん断型撹拌機を組み合わせた複合型分散機等が挙げられる。
【００３４】
また、上記の方法によって得られた予備混合液を微粒化する方法は、特に制限されず、公知の微粒化装置を使用した方法が採用される。具体的には、サンドミル、ビーズミル等の湿式メディア型分散機、超音波ホモジナイザー、高圧ホモジナイザー等を使用した微粒化方法が挙げられる。
【００３５】
（その他の条件）
本発明において、被覆組成物用原液の製造途中で増粘・ゲル化などを起こすことなくより安定的に製造するために、４５℃以下、特に２０〜４０℃の温度範囲に制御することが好ましい。
【００３６】
上記温度範囲に制御する方式は特に限定されず、液の組成に影響を与えない公知の冷却手段が特に制限なく採用される。例えば、各分散槽外部へのジャケット式冷却器の設置、各分散槽内部への冷却配管設置、各機器入口又は出口配管部への熱交換器の設置、等の冷却手段を、適宜選択して適用すればよい。
【００３７】
（防錆塗料）
本発明の被覆組成物用原液を使用して調製される防錆塗料に含まれるリン酸アンモニウムは、金属表面から溶出する金属イオンを捕捉し、難溶性のリン酸塩として金属表面に析出させることにより、水、酸素等の腐食因子となりうる物質を通しにくい緻密な皮膜を形成させることができ、特に、亜鉛系被覆鋼等に有効である。本発明の防錆塗料は、皮膜形成目的で有機バインダーを混合する。
【００３８】
上記有機バインダーは、塗料の調製に使用される公知の各種のバインダーを用いることができる。代表的なバインダーを具体的に示せば、ポリウレタン樹脂、ポリエステル樹脂、ポリアクリル樹脂、メラミン樹脂、エポキシ樹脂等を挙げることができる。また、上記バインダーを２種類以上混合したバインダーも使用可能である。
【００３９】
本発明の防錆塗料において、シリカに対する有機バインダーの配合割合は、公知の塗料において一般に採用される割合が特に制限なく採用される。例えば、配合割合は、シリカ１００重量部に対して１００〜２，０００重量部、好ましくは、１５０〜１，０００重量部、更に好ましくは１８０〜５００重量部である。
【００４０】
（その他の添加剤）
本発明の防錆剤は、本発明の効果を著しく低下させない範囲で、公知の任意の添加剤を配合することができる。代表的な添加剤を例示すれば、界面活性剤、ｐＨ調整剤、消泡剤、防カビ剤等を挙げることができる。
【実施例】
【００４１】
以下、本発明の実施例を挙げて具体的に説明するが、本発明はこれら実施例によって何ら制限されるものではない。尚、被覆組成物用原液の物性測定、および防錆性評価は以下の方法により行った。
【００４２】
（１）粘度測定
被覆組成物用原液３００ｇを５００ｍｌ容器に採取し、３０℃の恒温槽に１０分間つけた後、Ｂ型粘度計（トキメック製、ＢＬ）を用いて６０ｒｐｍの条件で被覆組成物用原液の粘度を測定した。なお、粘度の経時変化は、得られた被覆組成物用原液を２５℃で３０日間経時させた粘度を上記と同様の方法で測定し、粘度変化を調べた。
【００４３】
（２）ｐＨ測定
被覆組成物用原液３００ｇを５００ｍｌ容器に採取し、ｐＨメーター（堀場製作所製、Ｆ−２２）を用いて、被覆組成物用原液のｐＨを測定した。
【００４４】
（３）平均二次粒子径の測定
被覆組成物用原液のシリカ濃度が１０重量％となるように、該原液をイオン交換水で希釈した後、光散乱回折式の粒度分布測定装置（ベックマンコールター製、コールターＬＳ−２３０）を用いて、体積基準算術平均径を測定し、この値を平均二次粒子径として採用した。
【００４５】
尚、測定に際しては、水（分散媒）の屈折率１．３３２及びシリカの屈折率１．４５８をパラメーターとして入力した。
【００４６】
（４）防錆性評価
被覆組成物用原液と水溶性ポリウレタン樹脂（第一工業製薬製、スーパーフレックス１１０）をシリカ１００重量部に対して水溶性ポリウレタン樹脂が２００重量部となるように混合し、シリカ濃度５重量％、樹脂固形分濃度１０重量％の防錆塗料とした。
【００４７】
防錆塗料で処理する金属板は、１５０ｍｍ×７０ｍｍ×０．８ｍｍの溶融合金化亜鉛めっき鋼板をアセトンを使用して脱脂し、次いで水洗、乾燥したものを用いた。次に、鋼板に上記防錆塗料を＃３のバーコーターにて塗布し、１５０℃に保たれた乾燥機で焼き付けて試験片を作製した。
【００４８】
評価は、試験板を５重量％塩化ナトリウム水溶液に浸漬した後、余滴を除去したものを３５℃、相対湿度８５％の湿潤雰囲気下に１２０時間放置し、試験片の腐食の程度を肉眼観察して下記の基準で判定した。
【００４９】
５：赤錆の発生なし、４：錆発生面積５％未満、３：錆発生面積５％以上１０％未満、２：錆発生面積１０％以上１５％未満、１：錆発生面積１５％以上２５％未満、０：錆発生面積２５％以上
実施例１
比表面積が３００ｍ２／ｇのヒュームドシリカ（トクヤマ製、レオロシールＱＳ−３０）をイオン交換水に徐々に添加しながら、液温度を３０℃に維持して、ウルトラミキサー（みづほ工業製、ウルトラミキサーＬＲ−２）で分散することにより、シリカ濃度１２重量％のシリカスラリーを得た。このシリカスラリーとリン酸三アンモニウム水溶液をシリカ１００重量部に対してリン酸三アンモニウムが０．１重量部となるように混合・分散し、予備混合液を得た。尚、予備混合中の液温度は３０℃を維持した。この予備混合液を高圧ホモジナイザー（ナノマイザー製、ナノマイザー、ＬＡ−３１）を用いて処理圧力８０ＭＰａの条件で微粒化処理することにより原液を得た。物性および評価結果を表１に示す。
【００５０】
実施例２
リン酸アンモニウムとしてリン酸水素二アンモニウムを用いた以外は、実施例１と同様にして原液を得た。物性および評価結果を表１に示す。
【００５１】
実施例３
リン酸三アンモニウムの添加量を０．０５重量部とした以外は、実施例１と同様にして原液を得た。物性および評価結果を表１に示す。
【００５２】
実施例４
市販のケイ酸ナトリウムとイオン交換水を反応槽中にケイ酸ナトリウムの濃度が５重量％となるように投入した。反応槽の温度を４０℃として、２２重量％硫酸を用いて中和反応（中和率５０％まで）を行った後、反応液の温度を９５℃とした。この反応液に中和率が１００％になるまで上記硫酸を加えた。生成したシリカにろ過、洗浄操作を繰り返し、シリカケーク（シリカ含有量１５重量％）を得た。次いで、この湿式シリカケークにイオン交換水を徐々に添加しながら、液温度を３０℃に維持して、ウルトラミキサー（みづほ工業製、ウルトラミキサーＬＲ−２）で分散することにより、シリカ濃度１２重量％のシリカスラリーを得た。このシリカスラリーとリン酸三アンモニウム水溶液をシリカ１００重量部に対してリン酸三アンモニウムが０．１重量部となるように混合・分散し、予備混合液を得た。尚、予備混合中の液温度は３０℃を維持した。この予備混合液を高圧ホモジナイザー（ナノマイザー製、ナノマイザー、ＬＡ−３１）を用いて処理圧力８０ＭＰａの条件で微粒化処理することにより原液を得た。物性および評価結果を表１に示す。
【００５３】
実施例５
リン酸アンモニウムとしてリン酸二水素アンモニウムを用いた以外は、実施例４と同様にして原液を得た。物性および評価結果を表１に示す。
【００５４】
実施例６
リン酸アンモニウムとしてリン酸水素二アンモニウムを用いた以外は、実施例４と同様にして原液を得た。物性および評価結果を表１に示す。
【００５５】
比較例１
リン酸三アンモニウムを添加しないこと以外は実施例１と同様にして原液を得た。物性および評価結果を表１に示す。
【００５６】
比較例２
高圧ホモジナイザーで微粒化しないこと以外は実施例１と同様にして原液を得た。物性および評価結果を表１に示す。
【００５７】
【表１】
0004723370.tif 000002
【００５８】
実施例１で得られた被覆組成物用原液は、リン酸三アンモニウムを添加していない比較例１で得られた原液、および高圧微粒化処理をしていない比較例２で得られた被覆組成物用原液と比較して、安定性が大きいことがわかる。比較例２では平均二次粒子径が３０μｍと分散状態が悪いため、高分散の原液と比較して保存安定性が小さいと考えられる。